(57)【要約】      （修正有）【課題】高コントラストなフラットパネルディスプレイに用いることが可能なガラス基板およびその製造方法、ならびに液晶ディスプレイを提供する。【解決手段】高コントラストなフラットパネルディスプレイのガラス基板１として、透光性を有さず、長辺長さが２００μｍ以下であり、短辺長さが５μｍ未満である白金又は白金合金と、前記白金又は白金合金の位置に対応する前記ガラス基板の主表面３上の位置に、前記主表面からの高さが０．１５μｍ未満である凸部と、を有し、アルミノボロシリケイトガラスからなるガラス基板を用いる。【選択図】図１
2015205811.tif 000002
【特許請求の範囲】
【請求項１】
ガラス基板であって、
透光性を有さず、長辺長さが５０μｍを超え、短辺長さが５μｍ未満である内部欠陥と、
前記内部欠陥の位置に対応する前記ガラス基板の主表面上の位置に形成され、前記主表面からの高さが０．１５μｍ未満である凸部と、を有するガラス基板を、フラットパネルディスプレイガラス基板として用いることを特徴とするフラットパネルディスプレイ用ガラス基板。
【請求項２】
前記内部欠陥の長辺長さが２００μｍ以下であり、短辺長さが１μｍ以上であり、
前記凸部の前記主表面からの高さが０．１０μｍ未満であり、
前記内部欠陥が、前記主表面から５０μｍ未満の深さ領域に存在する、請求項１に記載のフラットパネルディスプレイ用ガラス基板。
【請求項３】
前記内部欠陥の長辺長さが５０μｍを超え８０μｍ未満であり、短辺長さが１μｍ未満である、請求項１に記載のフラットパネルディスプレイ用ガラス基板。
【請求項４】
前記内部欠陥が、線状白金である、請求項１〜３のいずれか１項に記載のフラットパネルディスプレイ用ガラス基板。
【請求項５】
請求項１〜４のいずれか１項に記載された前記フラットパネルディスプレイ用ガラス基板を用いた液晶ディスプレイであって、
前記ガラス基板の一方の主表面にカラーフィルタ又はＴＦＴデバイスが形成され、前記主表面側に液晶層が設けられていることを特徴とする液晶ディスプレイ。
【請求項６】
２０００：１以上のコントラスト比を有する、請求項５に記載の液晶ディスプレイ。
【請求項７】
ガラス基板を製造するガラス基板製造工程と、前記ガラス基板製造工程で製造されたガラス基板を検査するガラス基板検査工程と、を備え、
前記ガラス基板検査工程では、透光性を有さず、長辺長さが５０μｍを超え、短辺長さが５μｍ未満である内部欠陥を有し、かつ、前記内部欠陥の位置に対応する前記ガラス基板の主表面上の位置に形成され、前記主表面からの高さが０．１５μｍ以上である凸部を有するガラス基板、を不良と判別することを特徴とするフラットパネルディスプレイ用ガラス基板の製造方法。
【請求項８】
前記内部欠陥は、５０μｍを超え８０μｍ未満の長辺長さを有し、１μｍ未満の短辺長さを有する、請求項７に記載のフラットパネルディスプレイ用ガラス基板の製造方法。
【請求項９】
前記内部欠陥が、線状白金である、請求項７または８に記載のフラットパネルディスプレイ用ガラス基板の製造方法。
【発明の詳細な説明】
【技術分野】
【０００１】
本発明は、フラットパネルディスプレイ用ガラス基板及びその製造方法、液晶ディスプレイに関する。
【背景技術】
【０００２】
液晶ディスプレイ、プラズマディスプレイ等のフラットパネルディスプレイに用いられるガラス基板には、ガラス基板中に存在する内部欠陥に対して求められる基準がある。基準を満たさないガラス基板は、廃棄処分等されていた。
【０００３】
しかし、内部欠陥が光を遮ることのない気泡である場合は、ガラス基板が内部欠陥を有する場合でも不良品とは判別しない判別方法が提案されている。（特許文献１参照）。
これに対し、異物等の透光性を有しない内部欠陥に関しては、依然として厳しい基準が適用されており、特に液晶ディスプレイ用ガラス基板にあっては、ガラス基板中に所定のサイズを超える大きさの内部欠陥が存在する場合、不良品と判別される。
【先行技術文献】
【特許文献】
【０００４】
【特許文献１】特許第４６１８４２６号公報
【発明の概要】
【発明が解決しようとする課題】
【０００５】
本発明は、高コントラストなフラットパネルディスプレイに用いることが可能なガラス基板およびその製造方法、ならびに液晶ディスプレイを提供することを目的とする。
【課題を解決するための手段】
【０００６】
本発明者は、鋭意検討した結果、例えば、ＩＰＳ（In-Place-Switching）方式、ＶＡ（Virtical Alignment）方式等の高コントラストの液晶ディスプレイでは、従来の液晶ディスプレイでは品質上問題とならなかったガラス基板主表面の凸部が、ディスプレイの品質に大きく影響することを見出した。このとき、内部欠陥が透光性を有さず、内部欠陥の長辺長さが５０μｍを超える場合であっても、短辺長さが５μｍ未満であり、さらに内部欠陥に起因する凸部が、ガラス基板の主表面において所定高さ以上形成されなければ、高画質ディスプレイ向けのガラス基板にも使用可能であることを見出した。より具体的には、ガラス基板上に凸部が存在する場合であっても、凸部の高さが０．１５μｍ未満である場合は、前記凸部がデバイス形成側の面に使用されたとしても、品質上問題とならないことを見出した。
本発明者は、以上の知見に基づき、本発明を完成させた。
【０００７】
すなわち、本発明の一態様に係るフラットパネルディスプレイ用ガラス基板は、
ガラス基板であって、
長辺長さが５０μｍを超え、短辺長さが５μｍ未満である遮光性の内部欠陥と、
前記内部欠陥の位置に対応する前記ガラス基板の主表面上の位置に形成され、前記主表面からの高さが０．１５μｍ未満である凸部と、を有するガラス基板を、フラットパネルディスプレイガラス基板として用いることを特徴とする。
【０００８】
遮光性の内部欠陥がガラス中に存在すると、表示画素の欠けなどによりディスプレイ品質上の問題を生じさせる。
また、内部欠陥がガラス基板の主表面近傍に存在すると、ガラス基板の主表面には凸部が形成されやすい。
特に、所定の大きさを超える遮光性の内部欠陥に起因して主表面に凸部が形成されたガラス基板は、高コントラストなディスプレイに用いられると品質面で問題が生じるとして、一律に不良品と判別されていた。しかし、長辺長さが５０μｍを超え、短辺長さが５μｍ未満である内部欠陥に起因して形成される凸部がガラス基板の主表面に存在する場合であっても、凸部のガラス基板の主表面からの高さが０．１５μｍ未満である場合には、高コントラストなディスプレイに用いても問題が生じないことも分かった。
そこで、本発明では、従来、製品として品質上問題とならないにも関わらず、上記のような内部欠陥が存在するという理由だけで不良品として扱われていたガラス基板を製品として用いることができるようにし、ガラス基板製造の歩留まりを改善している。
【０００９】
前記内部欠陥は、長辺長さが２００μｍ以下であり、短辺長さが１μｍ以上であり、
前記凸部の前記主表面からの高さが０．１０μｍ未満であり、
前記内部欠陥が、前記主表面から５０μｍ未満の深さ領域に存在してもよい。
内部欠陥の長辺長さが２００μｍ以下であり、また、短辺長さが１μｍ〜１０μｍの内部欠陥は長辺長さが５０μｍを超える大きさであっても、肉眼では存在していることが分かりにくい。そこで、ここでは、このようなサイズの内部欠陥を有するガラス基板を対象としている。
また、前記内部欠陥の長辺長さが５０μｍを超え８０μｍ未満であり、短辺長さが１μｍ未満であってもよい。
【００１０】
前記内部欠陥は、線状白金であってもよい。ガラス基板の製造は、白金又は白金合金製の反応装置を用いて行われる場合があるが、例えば、無アルカリガラスやアルカリ微量含有ガラスを原料としてガラス基板を製造する場合、これら無アルカリガラス、アルカリ微量含有ガラスは、高温粘性が高いために、清澄槽では、特に熔融ガラスの温度を高く保つ必要がある。清澄槽は、耐熱性の点から白金あるいは白金合金からなるが、熔融ガラスを高温に加熱するために高温状態になる清澄槽において、清澄槽の気相空間と接する内壁面から白金は揮発しやすい。さらに、揮発した白金は、その一部が気相空間の内壁面に再凝固して内壁面に白金あるいは白金合金の結晶粒を形成し易い。このため、熔融ガラス中に清澄槽の内壁面から結晶粒の一部が離脱して線状白金となってガラス基板中に落下する場合がある。ここでは、特に線状白金を内部欠陥として有するガラス基板を対象として、内部欠陥の短辺長さが５μｍ未満であって、ガラス基板の主表面の凸部が０．１５μｍ未満である場合に、製品として用いるようにしている。
【００１１】
前記内部欠陥は、前記主表面から５０μｍ未満の深さ領域に存在してもよい。
ガラス基板の主表面の凸部は、内部欠陥がガラス基板の主表面に近い部分にあるほど、主表面からの高さが大きくなり、その分、ディスプレイの品質に影響を与えやすくなる。しかし、本発明のガラス基板では、そのような場合でも、上記所定の条件を満たせば、製品として用いることができる。
また、前記内部欠陥の長辺長さが５０μｍを超え８０μｍ未満であり、短辺長さが１μｍ未満であってもよい。
【００１２】
本発明の一態様に係る液晶ディスプレイは、
上述のフラットパネルディスプレイ用ガラス基板を用いた液晶ディスプレイであって、
前記ガラス基板の一方の主表面にカラーフィルタ又はＴＦＴデバイスが形成され、前記主表面側に液晶層が形成されていることを特徴とする。
【００１３】
前記液晶ディスプレイは、２０００：１以上のコントラスト比を有する場合に好ましく用いられる。
【００１４】
本発明の他の一態様に係るフラットパネルディスプレイ用ガラス基板の製造方法は、
ガラス基板製造工程と、前記ガラス基板製造工程で製造されたガラス基板を検査するガラス基板検査工程と、を備え、
前記ガラス基板検査工程では、透光性を有さず、長辺長さが５０μｍを超え、短辺長さが５μｍ未満である内部欠陥を有し、前記内部欠陥の位置に対応する前記ガラス基板の主表面上の位置に形成され、前記主表面からの高さが０．１５μｍ以上である凸部を有するガラス基板、を不良と判別することを特徴とする。
この方法によれば、透光性を有しない所定サイズを超える大きさの内部欠陥を有していても、高コントラストなフラットパネルディスプレイに用いることが可能なガラス基板を選別できる。これにより、製品歩留まりが良くなる。
【００１５】
前記内部欠陥は、５０μｍを超え８０μｍ未満の長辺長さを有し、１μｍ未満の短辺長さを有してもよい。
前記内部欠陥は、線状白金であってもよい。
【発明の効果】
【００１６】
本発明によれば、透光性を有しない所定サイズを超える大きさの内部欠陥を有していても、高コントラストなフラットパネルディスプレイに用いることが可能なガラス基板が得られる。
【図面の簡単な説明】
【００１７】
【図１】本実施形態のガラス基板の厚み方向断面を示す図である。
【図２】図１に示すガラス基板を備える本実施形態の液晶ディスプレイの断面を示す図である。
【図３】本実施形態のガラス基板の製造方法のフローの一例を示す図である。
【図４】本実施形態における熔解工程〜切断工程を行う装置の一例を模式的に示す図である。
【発明を実施するための形態】
【００１８】
以下、本発明のガラス基板及びガラス基板の製造方法、ならびに液晶ディスプレイについて説明する。
【００１９】
（ガラス基板）
図１に、本発明の一実施形態によるガラス基板１の厚み方向断面図を示す。
まず、ガラス基板１の概略を説明する。
ガラス基板１の厚さは、０．１〜１．５ｍｍであり、好ましい厚さの上限値は、１．１ｍｍ、０．７ｍｍ、０．５ｍｍであり、最も好ましい上限値は０．４ｍｍである。一方、好ましい厚さの下限値は、０．２ｍｍである。
ガラス基板１のサイズは、５００〜２５００ｍｍ×２５００〜３５００ｍｍ（短手方向長さ×長手方向長さ）である。
【００２０】
ガラス基板１の種類は、ボロシリケイトガラス、アルミノシリケイトガラス、アルミノボロシリケイトガラス、ソーダライムガラス、アルカリシリケイトガラス、アルカリアルミノシリケイトガラス、アルカリアルミノゲルマネイトガラス等が挙げられる。なお、液晶ディスプレイ用ガラス板や有機ＥＬ（Electro-Luminescence）用ガラス板としては、アルカリを実質的に含有しない、あるいはアルカリを極微量しか含有しないガラス板を適用することが好ましい。
【００２１】
ガラス基板１は、液晶ディスプレイ、プラズマディスプレイ、有機ＥＬディスプレイ等のフラットパネルディスプレイ用であり、高コントラストのフラットパネルディスプレイ用として好ましく用いられる。高コントラストのフラットパネルディスプレイとしては、例えば、ＩＰＳ方式又はＶＡ方式の液晶ディスプレイが挙げられる。なお、高コントラストとは、コントラスト比が２０００：１〜３０００：１程度以上のものをいう。
【００２２】
ガラス基板１は、本実施形態では、液晶ディスプレイに用いられ、一方の主表面３は、半導体素子アレイ又はカラーフィルタなどの薄膜が形成される平滑な面であり、他方の主表面は、偏光フィルタが設けられる平滑な面である。
【００２３】
図１では、液晶ディスプレイに用いられるガラス基板１は、透光性を有しない内部欠陥１０を有している。
透光性を有しない内部欠陥１０とは、ガラス基板１中に存在する遮光性の欠陥をいう。ガラス基板１の主表面３にその一部が現れているものは、内部欠陥１０には含まれない。内部欠陥１０は、本実施形態では、断面が円形又は三角形などの線状白金である。線状白金は、ガラス基板の製造時に、白金又は白金合金製の清澄槽等の装置から熔融ガラス中に落下して混入したと考えられている、細長く断面が多角形の白金異物である。ガラス基板中では、ガラス基板の製造工程中、熔融ガラスが一方向に流れることで複数の線状白金は一方向に向きを揃えている。具体的には、図１に示す細長い線状白金の長辺の向きは、後述する図４に示す成形装置２００を流れるシートガラスの流れる方向（図４中の矢印方向）に揃っている。
【００２４】
内部欠陥１０は、長辺長さＬ２が５０μｍを超え、短辺長さＬ１が５μｍ未満である。ここで、長辺長さＬ２は、内部欠陥１０において長さが最大となる部分の長さであり、通常、ガラス基板１の延在する方向（図１において紙面水平方向）の長さである。また、短辺長さＬ１は、長辺長さＬ２の方向と略直交する方向において、長さが最大となる部分の長さであり、通常、ガラス基板１の板厚方向（図１において紙面上下方向）の長さである。
長辺長さＬ２が５０μｍを超える大きさの内部欠陥１０に起因して、主表面３に凸部７（後述）が形成されたガラス基板１は、ＩＰＳ方式、ＶＡ方式の高コントラストの液晶ディスプレイ等に用いられた場合に、ディスプレイの品質（視認可能な表示ムラ、画素欠けなど）に問題を生じさせる可能性がある。しかし、そのような内部欠陥１０が存在する場合であっても、その短辺長さＬ１が５μｍ未満であり、凸部の形状が１５μm未満であれば、凸部が遮光性の内部欠陥に起因するものであっても、高コントラストのディスプレイに用いても品質上問題が生じない。
【００２５】
本実施形態では、内部欠陥１０は、例えば、長辺長さＬ２は２００μｍ以下又は２００〜５２μｍであり、短辺長さＬ１は１μｍ以上又は１〜４μｍである。また、凸部７の長辺長さは、内部欠陥の長辺長さとほぼ同じ長さか、それ以下である。
別の好ましい態様として、内部欠陥１０の形状に関して、内部欠陥１０の長辺長さＬ２が５０μｍを超え８０μｍ未満であり、短辺長さＬ１が１μｍ未満である。短辺長さＬ１は、例えば０．１μｍ以上である。この場合、凸部７の主表面からの突出高さが０．１５μｍ未満である。このような内部欠陥１０及び凸部７があっても、高コントラストのディスプレイに用いても品質上全く問題が生じない。
【００２６】
ガラス基板１は、内部欠陥１０の位置（以下、内部欠陥１０の水平方向位置ともいう）に対応するガラス基板１の主表面３の位置に、主表面３からの高さｈが０．１５μｍ未満、例えば０．１０μｍ未満である凸部７が形成されている。ここで、高さｈは、凸部７において主表面３からの高さが最大となる部分の高さである。内部欠陥１０の水平方向位置と対応するガラス基板１の主表面３の位置に形成された凸部７は、内部欠陥１０に起因して形成されたと考えられる。このような凸部７を有するガラス基板１は、高コントラストの液晶ディスプレイに用いられると、液晶の駆動に影響を与える可能性があるが、高さｈが０．１５μｍ未満であれば、そのような問題は生じない。
【００２７】
ここで、図２を参照して、凸部７が与える液晶の駆動への影響について説明する。図２に、ガラス基板１を用いて製造された本実施形態の液晶ディスプレイの板厚方向の断面を示す。この液晶ディスプレイは、ＩＰＳ方式のディスプレイであり、図２において上方から、ガラス基板１１、液晶層２０、ガラス基板１、バックライト２２が積層されている。ガラス基板１１は、ガラス基板１と同様のガラス原料からなるガラス基板であるが、内部欠陥を有さず、主表面に凸部を有しない。ガラス基板１１の液晶層２０側の主表面には、図示しないＴＦＴ（Thin Film Transistor）および画素電極がマトリクス状に配されて形成される。液晶層２０には、液晶が注入されている。ガラス基板１は、上述のように内部欠陥１０を有し、主表面に凸部７が形成されている。ガラス基板１は、凸部７が形成された側の主表面を液晶層２０に向けて配され、この主表面にはカラーフィルタが形成される。なお、ガラス基板１１，１の、液晶層２０と反対側の主表面にはそれぞれ、図示しない偏光フィルタが配されている。
【００２８】
この液晶ディスプレイにおいて、ガラス基板の凸部の高さが例えば０．２μｍ程度である場合は、液晶層２０に電圧がかかると、凸部７が形成されたガラス基板１の領域では、凸部７が形成されていない周囲の領域に比べて低電圧で液晶が反応し、ディスプレイにおいて周囲の領域よりも早く明るくなる。一方、液晶層２０にかかっている電圧が下がると、凸部７が形成されたガラス基板１の領域では、上記周囲の領域に比べてディスプレイの周囲の領域よりも遅く暗くなる。このようにガラス基板の主表面に、０．１５μｍ以上の高さの凸部が存在する場合は、低電圧で液晶が駆動し、液晶の駆動差が生じることにより、従来のコントラスト（コントラスト比が１０００：１未満、例えば５００：１〜８００：１程度）の液晶ディスプレイでは問題とならなかった、他の領域（周囲の領域）との発色又は発光態様の僅かな違いが偏光フィルタによって強調され、表示ムラとして視認されてしまう。これに対し、凸部７の高さｈが０．１５μｍ未満である場合は、上記のような液晶の駆動差が偏光フィルタによって、表示ムラとなって視認されるほどに強調されることはない。ＩＰＳ方式の液晶ディスプレイでは、液晶をガラス基板上に水平（光入射方向に対して垂直）に配列し、水平方向（面内方向）に駆動して（液晶分子をガラス基板と平行な面内で回転させて）光の透過量を制御する。このため、ＩＰＳ方式の場合、ガラス基板の面内に突出する高さが０．１５μｍ以上の凸部７が存在すると、液晶の配列・駆動角度がずれ、光の透過量が変化して、パネルの局所的な明るさ等の表示ムラを生じる。すなわち、ＩＰＳ方式では、凸部７が液晶の配向に与える影響は大きい。
【００２９】
特に、線状白金のような棒状の内部欠陥１０に起因して形成された凸部７は、ガラス基板１の主表面３に対して急峻な立ち上がり角度を有する（局部的に盛り上がる）ため、液晶層２０のギャップ（板厚方向の距離）が狭くなっている領域（凸部７が形成された領域）では、コントラスト差が目立ち易い。しかも、凸部７は、長辺長さが５０μｍを超える長辺長さＬ２を有する内部欠陥に起因して形成されることによって、長辺方向に延びた凸領域として視認され易い。本発明のガラス基板１は、凸部７の高さｈが０．１５μｍ未満であることによって、このような高コントラストのディスプレイにも使用可能である。
本願発明者は、ガラス基板の内部に遮光性の内部欠陥が存在することにより主表面に凸部が形成された場合には、内部欠陥近傍のガラスの状態が泡などの内部欠陥の場合と異なるため、ディスプレイ表示品質への影響がより顕著に現れると考えている。遮光性の内部欠陥がディスプレイ表示品質に影響する理由の一つとして、遮光性の内部欠陥が形成されガラス基板中に存在することが内部欠陥近傍のガラスの状態（例えば、密度）に微小な影響を与え、このことが上記した液晶の駆動や、凸の形状と合わさって、また、光の透過量の減少も合わさって、ディスプレイの表示品質に顕著に影響を与えること、が考えられている。
本発明は、このような品質に影響を与える内部欠陥が存在していたとしても、高コントラストの液晶ディスプレイに採用できるガラス基板を特定するものである。
【００３０】
ガラス基板１は、内部欠陥１０の長辺長さが５０μｍを超え２００μｍ以下であり、短辺長さが１μｍ以上５μｍ未満であって、内部欠陥１０がガラス基板１の主表面３から５０μｍ未満の深さ領域Ｄ内に存在しても、凸部７の高さｈが０．１０μｍであれば、内部欠陥１０及び凸部７を有してもよい。主表面付近に現れた内部欠陥１０は、ガラス基板１の主表面３を隆起させて凸部７を生じさせる可能性が高い。しかし、内部欠陥１０がガラス基板１の主表面３から５０μｍ未満の深さ領域Ｄ内に存在する場合であっても、凸部７の高さｈが０．１０μｍより低い場合、高コントラストのディスプレイに用いても品質上問題がない。
【００３１】
以上のガラス基板１は、透光性を有しない所定長さを超える長辺長さＬ２を有する内部欠陥１０を有するが、その短辺長さＬ１は５μｍより短く、また、主表面３に形成された凸部７の高さｈは０．１５μｍより低いため、高コントラストのディスプレイに用いられても、ディスプレイの品質上問題とはならない。したがって、従来は不良品として扱われたガラス基板を製品として利用することができ、歩留まりが改善される。
【００３２】
なお、ガラス基板１は、他の実施形態では、液晶ディスプレイにおいてＴＦＴ側に配されるガラス基板（上述のガラス基板１１）として用いられてもよい。この場合、ガラス基板は、凸部が形成された側の主表面を液晶層に向けて配されても、ディスプレイ品質に影響を与えることがない。
また、内部欠陥１０は、ガラス基板１中に、複数存在してもよい。凸部７は、ガラス基板の主表面に複数あってもよい。
【００３３】
（ガラス基板の製造方法）
次に、ガラス基板の製造方法について説明する。
図３に、ガラス基板の製造方法のフローの一例を説明する図を示す。
本発明のガラス基板の製造方法は、ガラス基板製造工程と、検査工程（ステップＳ１００）と、を備える。
【００３４】
ガラス基板製造工程は、熔解工程（ＳＴ１）と、清澄工程（ＳＴ２）と、均質化工程（ＳＴ３）と、供給工程（ＳＴ４）と、成形工程（ＳＴ５）と、徐冷工程（ＳＴ６）と、切断工程（ＳＴ７）と、を主に有する。この他に、研削工程、研磨工程、洗浄工程等を有する。
熔解工程（ＳＴ１）は熔解炉で行われる。熔解炉では、ガラス原料を、熔解炉に蓄えられた熔融ガラスの液面に投入し、加熱することにより熔融ガラスを作る。さらに、熔解炉の内側側壁の１つの底部に設けられた流出口から下流工程に向けて熔融ガラスを流す。
なお、ガラス原料には清澄剤が添加される。環境負荷低減の点から、清澄剤として酸化錫を用いることが好ましい。
【００３５】
清澄工程（ＳＴ２）は、少なくとも清澄管において行われる。清澄工程では、清澄管内の熔融ガラスが昇温されることにより、熔融ガラス中に含まれるＣＯ2あるいはＳＯ2を、清澄剤の還元反応により生じたＯ2の泡が吸収して成長し、熔融ガラスの液面に泡は浮上して泡に含まれるガスが清澄管内の気相空間内に放出される。さらに、清澄工程では、熔融ガラスの温度を低下させることにより、清澄剤の還元反応により得られた還元物質が酸化反応をする。これにより、熔融ガラスに残存する泡中のＯ2等のガス成分が熔融ガラス中に再吸収されて、泡が消滅する。清澄剤による酸化反応及び還元反応は、熔融ガラスの温度を制御することにより行われる。なお、清澄管は、熔融ガラスから気相空間に放出されたガスを大気に放出するために、大気に連通した通気管を備える。
【００３６】
均質化工程（ＳＴ３）では、清澄管から延びる配管を通って供給された攪拌槽内の熔融ガラスを、スターラを用いて攪拌することにより、ガラス成分の均質化を行う。これにより、脈理等の原因であるガラスの組成ムラを低減することができる。
【００３７】
供給工程（ＳＴ４）では、攪拌槽から延びる配管を通して熔融ガラスが成形装置に供給される。
【００３８】
成形装置では、成形工程（ＳＴ５）及び徐冷工程（ＳＴ６）が行われる。
成形工程（ＳＴ５）では、熔融ガラスをシートガラスに成形し、シートガラスの流れを作る。成形は、オーバーフローダウンドロー法が用いられる。
徐冷工程（ＳＴ６）では、成形されて流れるシートガラスが所望の厚さになり、内部歪が生じないように、さらに、反りが生じないように冷却される。
【００３９】
切断工程（ＳＴ７）では、切断装置において、成形装置から供給されたシートガラスを所定の長さに切断することで、板状のガラス板を得る。切断されたガラス板はさらに、所定のサイズに切断され、目標サイズのガラス基板が作られる。この後、ガラス基板の端面の研削、研磨が行われ、ガラス基板の洗浄が行われる。
【００４０】
ここで、図４を参照して、熔解工程（ＳＴ１）〜切断工程（ＳＴ７）を行うガラス板製造装置について説明する。図４は、本実施形態における熔解工程（ＳＴ１）〜切断工程（ＳＴ７）を行うガラス板製造装置の一例を模式的に示す図である。当該装置は、主に熔解装置１００と、成形装置２００と、切断装置３００と、を有する。熔解装置１００は、熔解炉１０１と、清澄管（清澄槽本体）１０２と、攪拌槽１０３と、ガラス供給管１０４，１０５，１０６と、を有する。
【００４１】
図４に示す熔解装置１００では、ガラス原料の投入がバケット１０１ｄを用いて行われる。清澄管１０２では、熔融ガラスＭＧの温度を調整して、清澄剤の酸化還元反応を利用して熔融ガラスＭＧの清澄が行われる。さらに、攪拌槽１０３では、スターラ１０３ａによって熔融ガラスＭＧが攪拌されて均質化される。成形装置２００では、成形体２１０を用いたオーバーフローダウンドロー法により、熔融ガラスＭＧからシートガラスＳＧが成形される。
【００４２】
なお、図４に示す熔解炉１０１から成形装置２００にいたる熔融ガラスＭＧの流路、具体的には、ガラス供給管１０４、清澄管１０２、ガラス供給管１０５、攪拌槽１０３、およびガラス供給管１０６の熔融ガラスＭＧの流路を形成する流路形成部材は、白金あるいは白金合金で構成されている。
【００４３】
このような白金あるいは白金合金で構成される流路形成部材は、ガラス基板の製造（操業）を開始するとき、事前加熱される。
【００４４】
熔解装置１００、成形装置２００で作製されるガラス基板としては、以下のガラス組成のガラスが用いられる。したがって、以下のガラス組成をガラス基板が有するようにガラス原料は用いられる。
ＳｉＯ2  ５５〜７５モル％、
Ａｌ2Ｏ3 ５〜２０モル％、
Ｂ2Ｏ3 ０〜１５モル％、
ＲＯ：５〜２０モル％（ＲはＭｇ、Ｃａ、Ｓｒ及びＢａのうち、ガラス基板に含まれる全元素)、
Ｒ’ 2Ｏ：０〜０．８モル％（Ｒ’はＬｉ、Ｋ、及びＮａのうち、ガラス基板に含まれる全元素）。
上記ガラスは、高温粘性が高いガラスの一例である。このようなガラスにおいて、清澄管１０２において適正な熔融ガラスの粘度で脱泡を行うために熔融ガラスを高温に加熱する。清澄剤として酸化錫を含み、粘度が１０2.5ポアズ(１ポアズ＝０．１Ｐａ・秒)であるときの熔融ガラスの温度は、例えば１５００〜１７００℃であり、清澄管１０２の内部における溶融ガラス温度は１６００℃以上となるよう加熱される。このため、清澄管１０２の内壁から揮発物は多量に揮発し、揮発物の凝集（析出）が生じるおそれがある。
なお、清澄管１０２の内部の気相空間に窒素などの不活性ガスを供給することで、清澄管１０２の内部の気相空間の酸素濃度（気相空間内の酸素分圧）を、少なくとも大気での酸素濃度未満に下げて揮発量を低減すること、また、清澄管１０２の内部壁面（気相空間にさらされた壁面）における温度差を低減すること（例えば、気相空間が連通した清澄管１０２内において、温度差を１５０℃以下にする）で、揮発した白金の析出を抑制することが行われているが、長期にわたる操業中には、操業条件が崩れてしまい、白金の揮発・凝集（析出）による内部異物を発生させてしまう場合がある。この場合、上述した内部欠陥１０及び凸部７をガラス基板が有することは避けられない。
【００４５】
ガラス基板の製造方法の説明に戻って、検査工程（ＳＴ８）では、気泡等の欠陥の有無が検査された後、検査合格品のガラス板が最終製品として梱包される。また、検査工程（ＳＴ８）では、欠陥の有無のほか、透光性を有しない内部欠陥やガラス板の主表面に形成された凸部のサイズを検査し、ガラス板が不良品であるか否かの判別を行う。
不良品であるか否かの判別は、具体的には、透光性を有さず、長辺長さが５０μｍを超え、好ましくは５０μｍを超え８０μｍ未満であり、短辺長さが５μｍ未満、好ましくは１μｍ未満である内部欠陥を有し、かつ、ガラス板が延在する方向における内部欠陥の位置と対応するガラス板の主表面の位置に主表面からの高さが０．１５μｍ以上の凸部を有するガラス板を不良と判別することにより行われる。ガラス板に内部欠陥が存在することは、自動検査装置、又は検査員によって判断される。透光性を有しない内部欠陥が存在すると判断られたガラス板は、例えば、レーザ顕微鏡を用いて、内部欠陥の長辺長さおよび短辺長さ、凸部の高さおよび深さが測定される。
ガラス基板の製造方法は、以上の工程の他、梱包工程を有し、梱包工程で積層された複数のガラス基板は、納入先の業者に搬送される。
【００４６】
内部欠陥の長辺長さが５０μｍを超える場合は、上述のように、これに起因してガラス基板の主表面に凸部が形成され当該凸部がディスプレイ品質に影響を与える可能性が高いが、内部欠陥の短辺長さが５μｍ未満であり、ガラス基板主表面の凸部の高さが０．１５μｍ未満である場合は、液晶の動作に影響を与えず問題を生じない。高コントラストのディスプレイに用いられた場合であってもディスプレイの品質に影響を与えない。したがって、以上のガラス基板の製造方法によれば、このようなガラス基板も製品として用いることができるよう、不良品であるか否かの判別を行うことによって、廃棄されるガラス基板を減らし、歩留まりを改善することができる。
【００４７】
（実験例）
透光性を有しない内部欠陥として線状白金を有するガラス基板のサンプルを、オーバーフローダウンドロー法により製造されたガラス基板から選別し、実施例１として、線状白金異物サイズが、長辺長さ５２〜２００μｍであり、短辺長さ１〜４μｍ、かつ線状白金に起因する凸部高さが０．０３〜０．１４μｍの主表面状態を有するガラス基板を複数枚取得した。そして、図２に示す構造と同様のＩＰＳ方式の液晶ディスプレイを複数作製した。ガラス基板のサンプルは、カラーフィルタ側の基板として、凸部を液晶層２０側に向けて配した。なお、ＴＦＴ側には、別途作成した、内部欠陥および凸部を有しないガラス基板を配した（実施例１）。
さらに、実施例１と同様に、透光性を有しない内部欠陥として線状白金を有するガラス基板のサンプルを、オーバーフローダウンドロー法により製造されたガラス基板から選別し、実施例２として、線状白金異物サイズが、長辺長さ５２〜７８μｍであり、短辺長さ０．１μｍ〜０．９８μｍ未満、かつ線状白金に起因する凸部高さが０．０３〜０．１４μｍの主表面状態を有するガラス基板を複数枚取得した。さらに、実施例１と同様に、ＩＰＳ方式の液晶ディスプレイを複数作製した。ガラス基板のサンプルは、カラーフィルタ側の基板として、凸部を液晶層２０側に向けて配した。なお、ＴＦＴ側には、別途作成した、内部欠陥および凸部を有しないガラス基板を配した（実施例２）。
また、実施例１，２のガラス基板のサンプルに代えて、凸部の高さが０．１５μｍ、０．２５μｍであるガラス基板のサンプル、内部欠陥の短辺長さが５μｍ、１０μｍであるガラス基板のサンプルを用いて、それぞれ、液晶ディスプレイを作成した（比較例１〜４）。
さらに、凸部の高さが０．１５μｍ〜０．２μｍであり、内部欠陥の短辺長さが０．１〜１μｍであり、長辺長さが５２〜７８μｍであるガラス基板のサンプルを用いて、液晶ディスプレイを作製した（比較例５）。
なお、いずれのガラス基板においても、線状白金は主表面から５０μｍ未満の深さに存在した。線状白金の位置がもう一方の表面側に存在する場合、パネル形成後のガラス基板のスリミング時に表面に現れる問題がある。このため、オーバーフローダウンドロー法により製造されたガラス基板において、線状白金が存在する場合には、裏面側に存在しないことが好ましい。
なお、上記液晶ディスプレイは、正面コントラストが３０００：１のコントラスト比となるよう設計をした。
【００４８】
（内部欠陥、凸部の測定）
ガラス基板のサンプルの凸部は、自動検査機に蓄積された欠陥データに基づいて、サンプルの主表面における水平方向位置が特定される。また、内部欠陥の長辺長さＬ２および短辺長さＬ１、および凸部の高さｈおよび深さＤは、レーザ顕微鏡を用いて２４００倍の倍率にて測定した。測定結果を、表１に示す。
【００４９】
（正面コントラスト）
暗室内で、輝度計ＢＭ−５Ａ（トプコン社製）を用いて、液晶ディスプレイの黒表示状態および白表示状態での正面輝度を測定し、正面コントラストを算出して確認を行った。
【００５０】
（ディスプレイの表示ムラ）
作成した液晶ディスプレイに電圧をかけて液晶を駆動し、液晶ディスプレイの正面および斜め方向から、液晶ディスプレイから所定距離だけ離れた位置で目視により、白表示から黒表示、および黒表示から白表示にかけて表示ムラが全く確認されなかったものをＡ（使用可能）、表示ムラが確認されたものをＢ（不良品）、と評価した。表示ムラは、限度サンプルとの対比により判定を行う。結果を、表１に示す。
【００５１】
【表１】
2015205811.tif 000003
【００５２】
表１によれば、凸部の高さが０．１５μｍ未満であり、内部欠陥の短辺長さが１〜４μｍであり、長辺長さが５２〜２００μｍである場合（実施例１）は、表示ムラが確認されず、高コントラストの液晶ディスプレイに用いても品質上問題なかった。また、凸部の高さが０．１５μｍ未満であり、内部欠陥の短辺長さが１μｍ未満（０．９８μ以下）であり、長辺長さが５２〜７８μｍである場合（実施例２）、表示ムラが確認されず、高コントラストの液晶ディスプレイに用いても品質上問題なかった。これに対し、凸部の高さが０．１５μｍ以上である場合は（比較例１，２）、表示ムラが確認された。また、内部欠陥の短辺長さが５μｍ未満である場合は（実施例１）、表示ムラが確認されず、高コントラストの液晶ディスプレイに用いても品質上問題なかった。これに対し、内部欠陥の短辺長さが５μｍ以上である場合は（比較例３，４）、表示ムラが確認された。
【００５３】
以上、本発明のフラットパネルディスプレイ用ガラス基板、ガラス基板の製造方法、及び液晶ディスプレイについて詳細に説明したが、本発明は上記実施形態に限定されず、本発明の主旨を逸脱しない範囲において、種々の改良や変更をしてもよいのはもちろんである。
【符号の説明】
【００５４】
１  ガラス基板（フラットディスプレイガラス基板）
３  ガラス基板の主表面
７  凸部
１０  内部欠陥
ｈ  凸部の高さ
Ｄ  内部欠損のガラス基板の主表面からの深さ領域
Ｌ１  内部欠陥の短辺長さ
Ｌ２  内部欠陥の長辺長さ
【図１】
2015205811.tif 000004
【図２】
2015205811.tif 000005
【図３】
2015205811.tif 000006
【図４】
2015205811.tif 000007
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
アルミノボロシリケイトガラスからなるガラス基板であって、
透光性を有さず、長辺長さが２００μｍ以下であり、短辺長さが５μｍ未満である白金又は白金合金と、
前記白金又は白金合金の位置に対応する前記ガラス基板の主表面上の位置に形成され、前記主表面からの高さが０．１５μｍ未満である凸部と、を有するガラス基板を、フラットパネルディスプレイ用ガラス基板として用いることを特徴とするガラス基板。
【請求項２】
アルミノボロシリケイトガラスからなるガラス基板であって、
透光性を有さず、長辺長さが２００μｍ以下であり、短辺長さが５μｍ未満である白金又は白金合金と、
前記白金又は白金合金の位置に対応する前記ガラス基板の主表面上の位置に形成され、前記主表面からの高さが０．１５μｍ未満である凸部と、を有するガラス基板を、液晶ディスプレイ用ガラス基板として用いることを特徴とするガラス基板。
【請求項３】
前記白金又は白金合金の短辺長さが１μｍ以上であり、
前記凸部の前記主表面からの高さが０．１０μｍ未満であり、
前記白金又は白金合金が、前記主表面から５０μｍ未満の深さ領域に存在する、請求項１又は２に記載のガラス基板。
【請求項４】
前記白金又は白金合金の長辺長さが５０μｍを超え８０μｍ未満であり、短辺長さが１μｍ未満である、請求項１又は２に記載のガラス基板。
【請求項５】
前記白金又は白金合金が、線状白金である、請求項１〜４のいずれか１項に記載のガラス基板。
【請求項６】
前記ガラス基板は、清澄剤として酸化錫を含む、請求項１から５のいずれか１項に記載のガラス基板。
【請求項７】
請求項１〜６のいずれか１項に記載された前記ガラス基板を用いた液晶ディスプレイであって、
前記ガラス基板の一方の主表面にカラーフィルタ又はＴＦＴデバイスが形成され、前記主表面側に液晶層が設けられていることを特徴とする液晶ディスプレイ。
【請求項８】
２０００：１以上のコントラスト比を有する、請求項６に記載の液晶ディスプレイ。
【請求項９】
アルミノボロシリケイトガラスからなり、フラットパネルディスプレイ用ガラス基板として用いるガラス基板を製造するガラス基板製造工程と、前記ガラス基板製造工程で製造されたガラス基板を検査するガラス基板検査工程と、を備え、
前記ガラス基板検査工程では、透光性を有さず、長辺長さが２００μｍ以下であり、短辺長さが５μｍ未満である白金又は白金合金を有し、かつ、前記白金又は白金合金の位置に対応する前記ガラス基板の主表面上の位置に形成され、前記主表面からの高さが０．１５μｍ以上である凸部を有するガラス基板、を不良と判別することを特徴とするガラス基板の製造方法。
【請求項１０】
アルミノボロシリケイトガラスからなり、液晶ディスプレイ用ガラス基板として用いるガラス基板を製造するガラス基板製造工程と、前記ガラス基板製造工程で製造されたガラス基板を検査するガラス基板検査工程と、を備え、
前記ガラス基板検査工程では、透光性を有さず、長辺長さが２００μｍ以下であり、短辺長さが５μｍ未満である白金又は白金合金を有し、かつ、前記白金又は白金合金の位置に対応する前記ガラス基板の主表面上の位置に形成され、前記主表面からの高さが０．１５μｍ以上である凸部を有するガラス基板、を不良と判別することを特徴とするガラス基板の製造方法。
【請求項１１】
前記白金又は白金合金は、５０μｍを超え８０μｍ未満の長辺長さを有し、１μｍ未満の短辺長さを有する、請求項９又は１０に記載のガラス基板の製造方法。
【請求項１２】
前記白金又は白金合金が、線状白金である、請求項９〜１１のいずれか１項に記載のガラス基板の製造方法。
【請求項１３】
前記ガラス基板製造工程は、清澄管において熔融ガラスを清澄する清澄工程を有し、
前記清澄工程において、前記清澄管の内部における前記熔融ガラスの温度は１６００℃以上となるよう加熱される、請求項９〜１２のいずれか１項に記載のガラス基板の製造方法。
【請求項１４】
前記ガラス基板は、清澄剤として酸化錫を含む、請求項９〜１３のいずれか１項に記載のガラス基板の製造方法。
【手続補正２】
【補正対象書類名】明細書
【補正対象項目名】０００７
【補正方法】変更
【補正の内容】
【０００７】
すなわち、本発明の一態様に係るガラス基板は、
アルミノボロシリケイトガラスからなるガラス基板であって、
長辺長さが２００μｍ以下であり、短辺長さが５μｍ未満である遮光性の白金又は白金合金と、
前記白金又は白金合金の位置に対応する前記ガラス基板の主表面上の位置に形成され、前記主表面からの高さが０．１５μｍ未満である凸部と、を有するガラス基板を、フラットパネルディスプレイ用ガラス基板として用いることを特徴とする。
あるいは、本発明の他の一態様に係るガラス基板は、アルミノボロシリケイトガラスからなるガラス基板であって、
長辺長さが２００μｍ以下であり、短辺長さが５μｍ未満である遮光性の白金又は白金合金と、
前記白金又は白金合金の位置に対応する前記ガラス基板の主表面上の位置に形成され、前記主表面からの高さが０．１５μｍ未満である凸部と、を有するガラス基板を、液晶ディスプレイ用ガラス基板として用いることを特徴とする。
【手続補正３】
【補正対象書類名】明細書
【補正対象項目名】０００９
【補正方法】変更
【補正の内容】
【０００９】
前記白金又は白金合金は、短辺長さが１μｍ以上であり、
前記凸部の前記主表面からの高さが０．１０μｍ未満であり、
前記白金又は白金合金が、前記主表面から５０μｍ未満の深さ領域に存在してもよい。
内部欠陥の長辺長さが２００μｍ以下であり、また、短辺長さが１μｍ〜１０μｍの内部欠陥は長辺長さが５０μｍを超える大きさであっても、肉眼では存在していることが分かりにくい。そこで、ここでは、このようなサイズの内部欠陥を有するガラス基板を対象としている。
また、前記白金又は白金合金の長辺長さが５０μｍを超え８０μｍ未満であり、短辺長さが１μｍ未満であってもよい。
【手続補正４】
【補正対象書類名】明細書
【補正対象項目名】００１０
【補正方法】変更
【補正の内容】
【００１０】
前記白金又は白金合金は、線状白金であってもよい。ガラス基板の製造は、白金又は白金合金製の反応装置を用いて行われる場合があるが、例えば、無アルカリガラスやアルカリ微量含有ガラスを原料としてガラス基板を製造する場合、これら無アルカリガラス、アルカリ微量含有ガラスは、高温粘性が高いために、清澄槽では、特に熔融ガラスの温度を高く保つ必要がある。清澄槽は、耐熱性の点から白金あるいは白金合金からなるが、熔融ガラスを高温に加熱するために高温状態になる清澄槽において、清澄槽の気相空間と接する内壁面から白金は揮発しやすい。さらに、揮発した白金は、その一部が気相空間の内壁面に再凝固して内壁面に白金あるいは白金合金の結晶粒を形成し易い。このため、熔融ガラス中に清澄槽の内壁面から結晶粒の一部が離脱して線状白金となってガラス基板中に落下する場合がある。ここでは、特に線状白金を内部欠陥として有するガラス基板を対象として、内部欠陥の短辺長さが５μｍ未満であって、ガラス基板の主表面の凸部が０．１５μｍ未満である場合に、製品として用いるようにしている。
【手続補正５】
【補正対象書類名】明細書
【補正対象項目名】００１１
【補正方法】変更
【補正の内容】
【００１１】
前記白金又は白金合金は、前記主表面から５０μｍ未満の深さ領域に存在してもよい。
ガラス基板の主表面の凸部は、内部欠陥がガラス基板の主表面に近い部分にあるほど、主表面からの高さが大きくなり、その分、ディスプレイの品質に影響を与えやすくなる。しかし、本発明のガラス基板では、そのような場合でも、上記所定の条件を満たせば、製品として用いることができる。
また、前記白金又は白金合金の長辺長さが５０μｍを超え８０μｍ未満であり、短辺長さが１μｍ未満であってもよい。
【手続補正６】
【補正対象書類名】明細書
【補正対象項目名】００１２
【補正方法】変更
【補正の内容】
【００１２】
本発明の一態様に係る液晶ディスプレイは、
上述のガラス基板を用いた液晶ディスプレイであって、
前記ガラス基板の一方の主表面にカラーフィルタ又はＴＦＴデバイスが形成され、前記主表面側に液晶層が形成されていることを特徴とする。
【手続補正７】
【補正対象書類名】明細書
【補正対象項目名】００１３
【補正方法】変更
【補正の内容】
【００１３】
前記液晶ディスプレイは、２０００：１以上のコントラスト比を有する場合に好ましく用いられる。
上述のガラス基板は、清澄剤として酸化錫を含んでいてもよい。
【手続補正８】
【補正対象書類名】明細書
【補正対象項目名】００１４
【補正方法】変更
【補正の内容】
【００１４】
本発明の他の一態様に係るガラス基板の製造方法は、
アルミノボロシリケイトガラスからなり、フラットパネルディスプレイ用ガラス基板として用いるガラス基板を製造するガラス基板製造工程と、前記ガラス基板製造工程で製造されたガラス基板を検査するガラス基板検査工程と、を備え、
前記ガラス基板検査工程では、透光性を有さず、長辺長さが２００μｍ以下であり、短辺長さが５μｍ未満である白金又は白金合金を有し、前記白金又は白金合金の位置に対応する前記ガラス基板の主表面上の位置に形成され、前記主表面からの高さが０．１５μｍ以上である凸部を有するガラス基板、を不良と判別することを特徴とする。
あるいは、本発明の他の一態様に係るガラス基板の製造方法は、
アルミノボロシリケイトガラスからなり、液晶ディスプレイ用ガラス基板として用いるガラス基板を製造するガラス基板製造工程と、前記ガラス基板製造工程で製造されたガラス基板を検査するガラス基板検査工程と、を備え、
前記ガラス基板検査工程では、透光性を有さず、長辺長さが２００μｍ以下であり、短辺長さが５μｍ未満である白金又は白金合金を有し、前記白金又は白金合金の位置に対応する前記ガラス基板の主表面上の位置に形成され、前記主表面からの高さが０．１５μｍ以上である凸部を有するガラス基板、を不良と判別することを特徴とする。
これらの方法によれば、透光性を有しない所定サイズを超える大きさの内部欠陥を有していても、高コントラストなフラットパネルディスプレイに用いることが可能なガラス基板を選別できる。これにより、製品歩留まりが良くなる。
【手続補正９】
【補正対象書類名】明細書
【補正対象項目名】００１５
【補正方法】変更
【補正の内容】
【００１５】
前記白金又は白金合金は、５０μｍを超え８０μｍ未満の長辺長さを有し、１μｍ未満の短辺長さを有してもよい。
前記白金又は白金合金は、線状白金であってもよい。
前記ガラス基板製造工程は、清澄管において熔融ガラスを清澄する清澄工程を有し、
前記清澄工程において、前記清澄管の内部における前記熔融ガラスの温度は１６００℃以上となるよう加熱されてもよい。
前記ガラス基板は、清澄剤として酸化錫を含んでいてもよい。
【手続補正１０】
【補正対象書類名】明細書
【補正対象項目名】００２４
【補正方法】変更
【補正の内容】
【００２４】
内部欠陥１０は、長辺長さＬ２が５０μｍを超え、短辺長さＬ１が５μｍ未満である。ここで、長辺長さＬ２は、内部欠陥１０において長さが最大となる部分の長さであり、通常、ガラス基板１の延在する方向（図１において紙面水平方向）の長さである。また、短辺長さＬ１は、長辺長さＬ２の方向と略直交する方向において、長さが最大となる部分の長さであり、通常、ガラス基板１の板厚方向（図１において紙面上下方向）の長さである。
長辺長さＬ２が５０μｍを超える大きさの内部欠陥１０に起因して、主表面３に凸部７（後述）が形成されたガラス基板１は、ＩＰＳ方式、ＶＡ方式の高コントラストの液晶ディスプレイ等に用いられた場合に、ディスプレイの品質（視認可能な表示ムラ、画素欠けなど）に問題を生じさせる可能性がある。しかし、そのような内部欠陥１０が存在する場合であっても、その短辺長さＬ１が５μｍ未満であり、凸部の形状（高さ）が０．１５μm未満であれば、凸部が遮光性の内部欠陥に起因するものであっても、高コントラストのディスプレイに用いても品質上問題が生じない。